(57)【特許請求の範囲】
【請求項１】
メタキシリレンジアミンを７０モル％以上含むジアミン成分とα，ω−直鎖状脂肪族ジカルボン酸を７０モル％以上含むジカルボン酸成分とをリン原子含有化合物（Ａ）及びアルカリ金属化合物（Ｃ）の存在下で溶融重縮合して得られるポリアミド（Ｘ）と、変質抑制化合物（Ｂ）の少なくとも２成分を混合してなるポリアミド樹脂組成物であって、ポリアミド（Ｘ）が、ポリアミド（Ｘ）中のリン原子濃度が５０〜４００ｐｐｍかつアルカリ金属化合物（Ｃ）のモル数をリン原子含有化合物（Ａ）のモル数で除した値が０．５〜１となるようにリン原子含有化合物（Ａ）及びアルカリ金属化合物（Ｃ）を重縮合系内に添加して得られたものであり、かつ変質抑制化合物（Ｂ）のモル数を重縮合系内に添加したリン原子含有化合物（Ａ）のモル数で除した値が０．０５〜０．５であるポリアミド樹脂組成物。
【請求項２】
ポリアミド（Ｘ）のＪＩＳ−Ｋ−７１０５の色差試験におけるｂ＊値が３以下であることを特徴とする請求項１記載のポリアミド樹脂組成物。
【請求項３】
変質抑制化合物（Ｂ）が炭素数１０以上の脂肪酸系化合物であることを特徴とする請求項１乃至２記載のポリアミド樹脂組成物。
【請求項４】
脂肪酸系化合物が脂肪酸金属塩であることを特徴とする請求項３記載のポリアミド樹脂組成物。
【請求項５】
脂肪酸金属塩がステアリン酸金属塩であることを特徴とする請求項４記載のポリアミド樹脂組成物。
【発明の詳細な説明】
【技術分野】
【０００１】
本発明はメタキシリレン基を含有するポリアミドに関する。詳しくは、色調が良好でゲルが少なく、さらにそれを用いた成形加工において長時間に渡る連続運転を可能としたポリアミドに関する。
【背景技術】
【０００２】
ポリマー主鎖にメタキシリレン基を含有するポリアミドは剛性が高く、熱的性質にも優れるため、エンジニアリングプラスチックとして広く利用されている。またメタキシリレン基をポリマー主鎖に持つことから酸素や炭酸ガス等を遮断する性能にも優れており、フィルム、ボトル、シート等の様々な包装材料のガスバリア材料としても利用されている。包装材料として利用されるポリマーに求められる特性としては、着色が少なく透明で、異物やゲルが少ないことであり、さらには長時間に渡る成形加工において安定運転が可能なことである。
【０００３】
メタキシリレン基を含有するポリアミドは、ベンジルメチレン基でラジカルが生成しやすく、ナイロン６等のポリアミドと比較して熱安定性が低い。このため、従来からポリマー製造時あるいは押出成形加工時における熱安定性向上に関わる提案が多くなされてきた。
【０００４】
例えば、製造工程においてゲルの少ないポリアミドを得るためには、ポリアミドの製造工程における熱履歴を極力少なくしつつ速やかに所望の分子量に到達するよう重縮合を進めることが重要である。ポリアミドの製造工程における熱履歴を少なく方法としてはアミド化反応を速やかに進行させるため、重縮合系内に触媒効果を有する化合物を添加することが効果的である。
【０００５】
アミド化反応に対して触媒効果を有する化合物としては、リン原子含有化合物が広く知られている。ポリアミドの重縮合に際してリン原子含有化合物およびアルカリ金属化合物を添加する方法が過去に提案されている（例えば、特許文献１参照）。リン原子含有化合物はポリアミドのアミド化反応を促進するだけではなく、重縮合系内に存在する酸素によるポリアミドの着色を防止する酸化防止剤としての効果を発揮するため、適切な添加量を選択すればゲルが少なく色調に優れたポリアミドを得ることができる。
【０００６】
ところが、リン原子含有化合物を重縮合工程で添加して得たポリアミドを押出機等で再溶融して成形加工した際、押出機の樹脂圧力が徐々に上昇して安定した運転が不可能になることがある。この原因について発明者らが調査したところ、この現象はポリアミドの押出機出口に設置されたフィルターにおいてポリアミド中に含まれるリン原子含有化合物が変質して析出し、それがフィルターに付着して目詰まりを起こしていることが明らかになった。
【０００７】
ポリアミドに添加するリン原子含有化合物やアルカリ金属化合物等の添加量を少なくすることで、フィルターの目詰まりを防止する方法が提案されている（例えば、特許文献２参照）。しかしながらこの方法は、添加剤の量を少なくすることでフィルターでの添加剤のつまりを少なくする方法に関するものであり、本発明のようにリン原子含有化合物の変質に着目したものとは異なる。またこの方法ではポリアミドの着色を防止するリン原子含有化合物の添加量が少ないため、得られたポリアミドの色調は黄色く着色したものであり、包装材料としての利用価値は低いものである。
【０００８】
またポリアミドを成形加工する際に、滑剤、有機リン系安定剤、ヒンダードフェノール類化合物、ヒンダードアミン類化合物から選ばれた少なくとも１種類以上を０．０００５〜０．５重量部添加して検討することによりポリアミドのゲル化を防止する方法も提案されている（例えば、特許文献３参照）。しかしながらこの方法は成形加工中の熱履歴によって生じるポリアミドのゲル化を防止することについてのみ提案されたものであって、ポリアミド中のリン原子含有化合物の変質に起因するフィルターの目詰まりについては一切記載が無い。
【特許文献１】特開昭４９−４５９６０号公報
【特許文献２】特開２００５−１９４３２８号公報
【特許文献３】特開２００１−１６４１０９号公報
【発明の開示】
【発明が解決しようとする課題】
【０００９】
本発明の目的は、上記課題を解決し、ゲルが少なくかつ色調が良好であり、さらに長時間に渡る成形加工を安定して行うことのできるメタキシリレン基を含有するポリアミドを提供することにある。
【課題を解決するための手段】
【００１０】
本発明者らは、上記ポリアミドについて鋭意研究を重ねた結果、ポリアミドの製造工程において、特定量のリン原子含有化合物の存在下で重縮合を行いペレット化した後、得られたポリアミドペレットに更に特定量の変質抑制化合物を混合したポリアミド樹脂組成物が、フィルターの目詰まりを起こさず、長時間の連続運転を安定して行うことができ、かつ得られた成形品はゲルや着色の少ない外観良好なものとなることを見出し、本発明を完成するに到った。
【００１１】
すなわち本発明は、メタキシリレンジアミンを７０モル％以上含むジアミン成分とα，ω−直鎖状脂肪族ジカルボン酸を７０モル％以上含むジカルボン酸成分とをリン原子含有化合物（Ａ）の存在下で溶融重縮合して得られるポリアミド（Ｘ）と、変質抑制化合物（Ｂ）の少なくとも２成分を混合してなるポリアミド樹脂組成物であって、ポリアミド（Ｘ）が、ポリアミド（Ｘ）中のリン原子濃度が５０〜４００ｐｐｍとなるようにリン原子含有化合物（Ａ）を重縮合系内に添加して得られたものであり、かつ変質抑制化合物（Ｂ）のモル数を重縮合系内に添加したリン原子含有化合物（Ａ）のモル数で除した値が０．０５〜０．５であるポリアミド樹脂組成物に関する。
【発明の効果】
【００１２】
本発明のポリアミド樹脂組成物は、色調が良好でゲルが少なく、さらにそれを用いた成形加工において長時間に渡る連続運転を可能としたものであり、ガスバリア材料として各種包装材料に利用できる非常に有用なものであり、その工業的価値は非常に高い。
【発明を実施するための最良の形態】
【００１３】
本発明のポリアミド樹脂組成物を構成するポリアミド（Ｘ）は、メタキシリレンジアミンを７０モル％以上含むジアミン成分とα，ω−直鎖状脂肪族ジカルボン酸を７０モル％以上含むジカルボン酸成分とを重縮合して得られるポリアミドである。
【００１４】
ポリアミド（Ｘ）を構成するジアミン成分としては、メタキシリレンジアミンが７０モル％以上含まれることが好ましく、より好ましくは８０モル％以上、さらに好ましくは９０モル％以上である。ジアミン成分中のメタキシリレンジアミンが７０モル％以上であると、それから得られるポリアミドは優れたガスバリア性を発現することができる。メタキシリレンジアミン以外に使用できるジアミンとしては、パラキシリレンジアミン、１，３−ビス（アミノメチル）シクロヘキサン、１，４−ビス（アミノメチル）シクロヘキサン、テトラメチレンジアミン、ヘキサメチレンジアミン、ノナメチレンジアミン、２−メチル−１，５−ペンタンジアミン等が例示できるが、これらに限定されるものではない。
【００１５】
ポリアミド（Ｘ）を構成するジカルボン酸成分としては、α，ω−直鎖状脂肪族ジカルボン酸が７０モル％以上含まれることが好ましく、より好ましくは８０モル％以上、さらに好ましくは９０モル％以上である。α，ω−直鎖状脂肪族ジカルボン酸が７０モル％以上であると、ガスバリア性の低下や結晶性の過度の低下を避けることができる。α，ω−直鎖状脂肪族ジカルボン酸としては、炭素数４〜２０のα，ω−直鎖状脂肪族ジカルボン酸のうち１種以上が好ましく使用され、特に好ましくはアジピン酸である。その他セバシン酸、スベリン酸、アゼライン酸、ウンデカンジカルボン酸、ウンデカン二酸、ダイマー酸等の脂肪族ジカルボン酸、１，４−シクロヘキサンジカルボン酸等の脂環族ジカルボン酸、テレフタル酸、イソフタル酸、オルソフタル酸、キシリレンジカルボン酸、ナフタレンジカルボン酸などの芳香族ジカルボン酸等が例示できるが、これらに限定されるものではない。
【００１６】
前記のジアミン成分、ジカルボン酸成分以外にも、ポリアミド（Ｘ）を構成する成分として、本発明の効果を損なわない範囲でε−カプロラクタムやラウロラクタム等のラクタム類、アミノカプロン酸、アミノウンデカン酸等の脂肪族アミノカルボン酸類、パラ−アミノメチル安息香酸のような芳香族アミノカルボン酸等も共重合成分として使用できる。
【００１７】
ポリアミド（Ｘ）は、リン原子含有化合物（Ａ）を添加して溶融重縮合（溶融重合）法により製造される。溶融重縮合法としては、例えばジアミン成分とジカルボン酸成分からなるナイロン塩を水の存在下に、加圧下で昇温し、加えた水および縮合水を除きながら溶融状態で重合させる方法がある。また、ジアミン成分を溶融状態のジカルボン酸成分に直接加えて、重縮合する方法によっても製造される。この場合、反応系を均一な液状状態に保つために、ジアミン成分をジカルボン酸成分に連続的に加え、その間、反応温度が生成するオリゴアミドおよびポリアミドの融点よりも下回らないように反応系を昇温しつつ、重縮合が進められる。
【００１８】
ポリアミド（Ｘ）の重縮合系内に添加されるリン原子含有化合物（Ａ）としては、ジメチルホスフィン酸、フェニルメチルホスフィン酸、次亜リン酸、次亜リン酸ナトリウム、次亜リン酸カリウム、次亜リン酸リチウム、次亜リン酸エチル、フェニル亜ホスホン酸、フェニル亜ホスホン酸ナトリウム、フェニル亜ホスホン酸カリウム、フェニル亜ホスホン酸リチウム、フェニル亜ホスホン酸エチル、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム、亜リン酸、亜リン酸水素ナトリウム、亜リン酸ナトリウム、亜リン酸トリエチル、亜リン酸トリフェニル、ピロ亜リン酸等が挙げられ、これらの中でも特に次亜リン酸ナトリウム、次亜リン酸カリウム、次亜リン酸リチウム等の次亜リン酸金属塩がアミド化反応を促進する効果が高く、かつ着色防止効果にも優れるため好ましく用いられ、特に次亜リン酸ナトリウムが好ましい。本発明で使用できるリン原子含有化合物（Ａ）はこれらの化合物に限定されない。
【００１９】
ポリアミド（Ｘ）の重縮合系内に添加するリン原子含有化合物（Ａ）の添加量は、ポリアミド（Ｘ）中のリン原子濃度換算で５０〜４００ｐｐｍであることが好ましく、より好ましくは６０〜３５０ｐｐｍであり、さらに好ましくは７０〜３００ｐｐｍである。５０ｐｐｍを下回る場合、重合中にポリアミドが着色する傾向にあり好ましくない。また４００ｐｐｍを超える場合、ポリアミドのゲル化反応が促進されたり、リン原子含有化合物（Ａ）に起因すると考えられるフィッシュアイが成形品中に混入する場合があり、成形品の外観が悪化する傾向があるため好ましくない。
【００２０】
また、ポリアミド（Ｘ）の重縮合系内には、リン原子含有化合物（Ａ）と併用してアルカリ金属化合物（Ｃ）を添加することが好ましい。重縮合中のポリアミドの着色を防止するためにはリン原子含有化合物（Ａ）を十分な量存在させる必要があるが、場合によってはポリアミドのゲル化を招く恐れがあるため、アミド化反応速度を調整するためにもアルカリ金属化合物（Ｃ）を共存させることが好ましい。アルカリ金属化合物（Ｃ）としては、アルカリ金属水酸化物やアルカリ金属酢酸塩が好ましい。
本発明で用いることのできるアルカリ金属化合物（Ｃ）としては、水酸化リチウム、水酸化ナトリウム、水酸化カリウム、水酸化ルビジウム、水酸化セシウム、酢酸リチウム、酢酸ナトリウム、酢酸カリウム、酢酸ルビジウム、酢酸セシウム等が挙げられるが、これらの化合物に限定されることなく用いることができる。
【００２１】
ポリアミド（Ｘ）の重縮合系内にアルカリ金属化合物（Ｃ）を添加する場合、該化合物のモル数をリン原子含有化合物（Ａ）のモル数で除した値が０．５〜１となるようにすることが好ましく、より好ましくは０．５５〜０．９５であり、さらに好ましくは０．６〜０．９である。０．５を下回る場合、リン原子含有化合物（Ａ）のアミド化反応促進効果を抑制する効果が不足することがあり、場合によってはポリアミド中のゲルが多くなることがある。また１を超えるとリン原子含有化合物（Ａ）のアミド化反応促進効果を抑制しすぎて、重縮合の進行が遅くなり、場合によってはポリアミド製造時の熱履歴が増加してポリアミドのゲルが多くなることがあるので好ましくない。
【００２２】
溶融重縮合で得られたポリアミド（Ｘ）は一旦取り出され、ペレット化された後、乾燥して使用される。また更に重合度を高めるために固相重合しても良い。乾燥乃至固相重合で用いられる加熱装置としては、連続式の加熱乾燥装置やタンブルドライヤー、コニカルドライヤー、ロータリードライヤー等と称される回転ドラム式の加熱装置およびナウタミキサーと称される内部に回転翼を備えた円錐型の加熱装置が好適に使用できるが、これらに限定されることなく公知の方法、装置を使用することができる。特にポリアミドの固相重合を行う場合は、上述の装置の中で回分式加熱装置が、系内を密閉化でき、着色の原因となる酸素を除去した状態で重縮合を進めやすいことから好ましく用いられる。
【００２３】
上述の工程を経て得られるポリアミド（Ｘ）は着色が少なく、ゲルの少ないものであるが、本発明では上述の工程を経て得られたポリアミドのうち、ＪＩＳ−Ｋ−７１０５の色差試験におけるｂ＊値が３以下のものが好ましく用いられ、特に好ましくは２以下のものであり、さらに好ましくは１以下のものである。ポリアミドのｂ＊値が３を超えるものは、後加工によって得られる成形品が黄色味がかったものとなり、その商品価値は低いものとなるため好ましくない。
【００２４】
ポリアミド（Ｘ）は、少なくともリン原子含有化合物（Ａ）の存在下で重縮合が行われる。本発明においては溶融重縮合の段階でリン原子含有化合物（Ａ）を添加することが好ましい。この段階で系内にリン原子含有化合物（Ａ）が存在しないと得られるポリアミドは黄色く着色したものとなったり、さらにはアミド化反応速度が遅くなってしまうために、例えば包装材料として利用可能な重合度まで重縮合を進めようとすると熱履歴が増大してポリアミドのゲル化、着色を招く恐れがある。
【００２５】
ポリアミド（Ｘ）の重合度の指標としてはいくつかあるが、相対粘度は一般的に使われるものである。ポリアミド（Ｘ）において好ましい相対粘度は１．５〜４．２であり、より好ましくは１．７〜４．０、さらに好ましくは２．０〜３．８である。ポリアミド（Ｘ）の相対粘度が１．５未満の場合には、溶融したポリアミドの流動性が不安定になりやすく成形品の外観が悪化することがある。またポリアミド（Ｘ）の相対粘度が４．２を超えると、ポリアミドの溶融粘度が高すぎて成形加工が不安定になることがある。
尚、ここで言う相対粘度は、ポリアミド１ｇを９６％硫酸１００ｍＬに溶解し、キャノンフェンスケ型粘度計にて２５℃で測定した落下時間（ｔ）と、同様に測定した９６％硫酸そのものの落下時間（ｔ０）の比であり、次式で示される。
相対粘度＝ｔ／ｔ０  ・・・（イ）
【００２６】
ポリアミド（Ｘ）には、本発明の効果を損なわない範囲で艶消剤、耐熱安定剤、耐候安定剤、紫外線吸収剤、核剤、可塑剤、難燃剤、帯電防止剤、着色防止剤、ゲル化防止剤等の添加剤、層状珪酸塩等のクレイやナノフィラー等を加えることもできるが、以上に示したものに限定されることなく、種々の材料を混合しても良い。
【００２７】
ポリアミド（Ｘ）をそのまま成形加工して得られる成形品は着色やゲルが少ない外観特性に優れたものであるが、異物除去を目的として通常成形装置内に設けられるフィルターが目詰まりを起こして樹脂圧力が増大し、製品の品質が不安定になったり、短時間で装置を停止せざるを得なくなり、生産効率が悪化することがある。これはポリアミド（Ｘ）中に残存するリン原子含有化合物（Ａ）が熱履歴を受けて変質し、析出してフィルターを詰まらせるためである。
【００２８】
本発明では成形加工中に起こるポリアミド（Ｘ）中のリン原子含有化合物（Ａ）の変質を防止するため、ポリアミド（Ｘ）に変質抑制化合物（Ｂ）を混合し、これを成形加工に供する。溶融したポリアミド（Ｘ）中に変質抑制化合物（Ｂ）が存在すると、フィルターの目詰まりの原因となるリン原子含有化合物（Ａ）の変質を抑制すると考えられる。
なお、ポリアミド（Ｘ）を製造する際に添加可能なアルカリ金属化合物（Ｃ）は変質抑制化合物（Ｂ）と同じ化合物も例示されるが、アルカリ金属化合物（Ｃ）は重縮合系内でイオン化し、重縮合反応を進めるための脱水工程においてアルカリ金属化合物（Ｃ）から生成した負のイオン（例えば−ＯＨ−、ＣＨ３ＣＯＯ−）が水や酢酸となって、或いは水と共に系外へ流去されてしまうために、ポリアミド（Ｘ）中ではアルカリ金属化合物（Ｃ）は元の形で存在していないと考えられる。このことからポリアミド（Ｘ）を製造する際に添加したアルカリ金属化合物（Ｃ）は成形加工の際にリン原子含有化合物（Ａ）の変質を防止する役割を果たすことができないと推測される。
【００２９】
本発明でポリアミド（Ｘ）に加える変質抑制化合物（Ｂ）としては、水酸化リチウム、水酸化ナトリウム、水酸化カリウム、水酸化ルビジウム、水酸化セシウム等の金属水酸化物；酢酸リチウム、酢酸ナトリウム、酢酸カリウム、酢酸ルビジウム、酢酸セシウム等の金属酢酸塩；ナトリウムメトキシド、ナトリウムエトキシド、ナトリウムプロポキシド、ナトリウムブトキシド、カリウムメトキシド、リチウムメトキシド等の金属アルコキシド；炭酸ナトリウム等の金属炭酸塩；脂肪酸、脂肪酸金属塩等の各種脂肪酸系化合物等が挙げられるが、これらに限定されない。
【００３０】
特に本発明では各種脂肪酸系化合物が好ましく用いられ、特に好ましくは炭素数（Ｃ）１０以上の脂肪酸系化合物であり、例えば脂肪酸としてはステアリン酸(Ｃ１８)、エイコ酸(Ｃ２０)、ベヘン酸(Ｃ２２)、モンタン酸(Ｃ２８)、トリアコンタン酸(Ｃ３０)などの直鎖飽和脂肪酸が挙げられ、さらに脂肪酸と塩を形成する金属としてはナトリウム、カリウム、リチウム、カルシウム、バリウム、マグネシウム、ストロンチウム、アルミニウム、亜鉛等が挙げられるが、特にこれらに限定されるものではない。本発明に用いられる変質抑制化合物（Ｂ）は、上記のうち１種類でもよいし、２種以上を併用してもよい。
なお、前述の脂肪酸金属塩は水酸化物や酢酸塩と比較してハンドリング性に優れ、この中でもステアリン酸金属塩は安価である上、滑剤としての効果を有しており、成形加工をより安定化することできるため好ましい。
【００３１】
変質抑制化合物（Ｂ）とポリアミド（Ｘ）の混合は、従来公知の方法を用いることができるが、低コストでかつ熱履歴を受けない乾式混合が好ましく行われる。例えば、タンブラーにポリアミド（Ｘ）と変質抑制化合物（Ｂ）を入れ、回転させることで混合する方法が挙げられる。本発明では変質抑制化合物（Ｂ）の形状に特に制限はないが、粉体でかつその粒径が小さい方が乾式混合にて樹脂組成物中に均一に分散させることが容易であるため、その粒径は０．２ｍｍ以下が好ましい。
また本発明では乾式混合後のポリアミド（Ｘ）と変質抑制化合物（Ｂ）の分級を防止するために粘性のある液体を展着剤としてポリアミド（Ｘ）に付着させた後、変質抑制化合物（Ｂ）を添加、混合する方法を採ることもできる。展着剤としては、界面活性剤等が挙げられるが、これに限定されることなく公知のものを使用することができる。
【００３２】
本発明において、ポリアミド（Ｘ）と混合される変質抑制化合物（Ｂ）の添加量は、変質抑制化合物（Ｂ）のモル数をポリアミド（Ｘ）の製造工程において添加したリン原子含有化合物（Ａ）のモル数で除した値が０．０５〜０．５の範囲内となるようにすることが好ましく、より好ましくは０．０７〜０．４であり、さらに好ましくは０．１〜０．３である。０．０５を下回る場合、リン原子含有化合物（Ａ）の変質を防止できず、フィルターの目詰まりを起こす場合がある。また０．５を超える場合、変質抑制化合物（Ｂ）によりポリアミド（Ｘ）が成形加工中に分解したり、場合によっては着色することがあるため好ましくない。
なお脂肪酸金属塩のような滑剤としての効果を有するものを添加する場合は、上述の添加量の範囲内を考慮した上で、ポリアミド（Ｘ）１００重量部に対して変質抑制化合物（Ｂ）は０．５重量部以下となるように添加することが好ましく、より好ましくは０．４重量部以下、さらに好ましくは０．３重量部以下である。変質抑制化合物（Ｂ）は必要量以上添加すると、ポリアミドが押出機に食い込まなくなり成形不良を起こすことがある。
【００３３】
本発明のポリアミド樹脂組成物はフィルム、シート、ボトル等の各種包装材料はもちろん、モノフィラメント、成形材料等様々なものに使用することができる。また包装材料を形成する際には他の熱可塑性樹脂材料や金属箔、板紙等と組み合わせて使用することができ、さらに本発明のポリアミド樹脂組成物と他の熱可塑性樹脂を溶融混合して使用することもできる。
【実施例】
【００３４】
以下実施例及び比較例により、本発明を更に詳細に説明するが本発明はこれら実施例に限定されるものではない。なお、本実施例において各種測定は以下の方法により行った。
（１）ポリアミドの相対粘度
ポリアミド１ｇを精秤し、９６％硫酸１００ｍｌに２０〜３０℃で攪拌溶解した。完全に溶解した後、速やかにキャノンフェンスケ型粘度計に溶液５ｍｌを取り、２５℃の恒温漕中で１０分間放置後、落下速度（ｔ）を測定した。また、９６％硫酸そのものの落下速度（ｔ０）も同様に測定した。ｔおよびｔ０から次式（イ）により相対粘度を算出した。
相対粘度＝ｔ／ｔ０  ・・・（イ）
（２）ポリアミドペレットのｂ＊値
ＪＩＳ−Ｋ−７１０５に準じて、反射法によりｂ＊値を測定した。ｂ＊値が高い値を示すほど、黄色く着色しているものと判断される。ｂ＊値の測定装置は、日本電色工業社製の色差測定装置（型式：Ｚ−Σ８０  Ｃｏｌｏｒ  Ｍｅａｓｕｒｉｎｇ  Ｓｙｓｔｅｍ）を使用した。
【００３５】
＜実施例１＞
（ポリアミドの溶融重合）
攪拌機、分縮器、全縮器、温度計、滴下ロート及び窒素導入管、ストランドダイを備えた内容積５０リットルの反応容器に、精秤したアジピン酸１５０００ｇ（１０２．６ｍｏｌ）、次亜リン酸ナトリウム５．１７４ｇ（０．０４８８ｍｏｌ）、酢酸ナトリウム２．８０３ｇ（０．０３４２ｍｏｌ）を入れ、十分に窒素置換した後、さらに少量の窒素気流下で系内を攪拌しながら１７０℃まで加熱した。これにメタキシリレンジアミン１３９７４ｇ（１０２．６ｍｏｌ）を攪拌下に滴下し、生成する縮合水を系外へ除きながら系内を連続的に昇温した。メタキシリレンジアミンの滴下終了後、内温を２６０℃として４０分反応を継続した。その後、系内を窒素で加圧し、ストランドダイからポリマーを取り出してこれをペレット化し、約２４ｋｇのポリアミドを得た。
（ポリアミドの固相重合）
次いで、窒素ガス導入管、真空ライン、真空ポンプ、内温測定用の熱電対を設けたジャケット付きのタンブルドライヤーに前記ポリアミドを仕込み、一定速度で回転させつつ、タンブルドライヤー内部を純度が９９容量％以上の窒素ガスで十分に置換した後、同窒素ガス気流下でタンブルドライヤーを加熱し、約１５０分かけてペレット温度を１５０℃に昇温した。ペレット温度が１５０℃に達した時点で系内の圧力を１ｔｏｒｒ以下に減圧した。さらに昇温を続け、約７０分かけてペレット温度を２００℃まで昇温した後、２００℃で３０分保持した。次いで、系内に純度が９９容量％以上の窒素ガスを導入して、タンブルドライヤーを回転させたまま冷却して相対粘度が２．６のポリアミド１を得た。得られたポリアミド１のｂ＊値は１．１であった。
（ポリアミド樹脂組成物の調製）
次いで、２０ｋｇのポリアミド１に対して、ステアリン酸カルシウム３．９ｇ（０．００６５ｍｏｌ）を加え、タンブラーで１０分間撹拌混合してポリアミド樹脂組成物１を得た。
（フィルムの製造）
次いで、２５ｍｍφ単軸押出機、６００メッシュのフィルターを設けたヘッド、Ｔダイからなるフィルム押出機、冷却ロール、マミヤオーピー社製のフィッシュアイ検査機（型式：ＧＸ７０Ｗ）、巻き取り機等を備えた引き取り装置を使用して、押出機からポリアミド樹脂組成物１を３ｋｇ／ｈの吐出速度に保持しつつフィルム状に押し出し、引き取り速度を調節して幅１５ｃｍ、厚み５０ミクロンのフィルムとし、このフィルムをフィッシュアイ検査機のカメラと光源の間を通過させ、巻き取り機にて巻き取りつつ、押し出しを開始してから１時間経過した時点で幅１０ｃｍ、長さ５０ｍのフィルム中のフィッシュアイ数（円相当径が２０ミクロン以上）をカウントし、１ｍ２当たりのフィッシュアイ数を算出した。またフィッシュアイのカウント終了後も押し出しを継続して押出機ヘッドの樹脂圧力を観察し、その変化の有無を確認した。また、得られたフィルムの着色状況を目視で観察した。結果を表１〜３に示す。
【００３６】
＜実施例２＞
次亜リン酸ナトリウムを１２．９５３ｇ（０．１２２０ｍｏｌ）、酢酸ナトリウムを７．００８ｇ（０．０８５４ｍｏｌ）とした以外は実施例１と同様にして溶融重合と固相重合を行って相対粘度が２．６、ｂ＊値が−２．０のポリアミド２を得た。なお、ペレット温度を２００℃で保持した時間は２０分であった。
次いで、２０ｋｇのポリアミド２に対して、ステアリン酸カルシウム７．６ｇ（０．０１２６ｍｏｌ）を加え、タンブラーで１０分間撹拌混合してポリアミド樹脂組成物２を得、実施例１と同様にしてフィッシュアイ数のカウント、樹脂圧力の変動観察および着色状況の観察を行った。結果を表１〜３に示す。
【００３７】
＜実施例３＞
次亜リン酸ナトリウムを１７．２４７ｇ（０．１６２７ｍｏｌ）、酢酸ナトリウムを９．３４４ｇ（０．１１３９ｍｏｌ）とした以外は実施例１と同様にして溶融重合と固相重合を行って相対粘度が２．６、ｂ＊値が−３．７のポリアミド３を得た。なお、ペレット温度を２００℃で保持した時間は２０分であった。
次いで、２０ｋｇのポリアミド３に対して、ステアリン酸カルシウム１１．８ｇ（０．０１９４ｍｏｌ）を加え、タンブラーで１０分間撹拌混合してポリアミド樹脂組成物３を得、実施例１と同様にしてフィッシュアイ数のカウント、樹脂圧力の変動観察および着色状況の観察を行った。結果を表１〜３に示す。
【００３８】
＜実施例４＞
次亜リン酸ナトリウムを２５．８７１ｇ（０．２４４１ｍｏｌ）、酢酸ナトリウムを１４．０１６ｇ（０．１７０９ｍｏｌ）とした以外は実施例１と同様にして溶融重合と固相重合を行って相対粘度が２．６、ｂ＊値が−４．５のポリアミド４を得た。なお、ペレット温度を２００℃で保持した時間は２０分であった。
次いで、２０ｋｇのポリアミド４に対して、ステアリン酸カルシウム１８．８ｇ（０．０３１０ｍｏｌ）を加え、タンブラーで１０分間撹拌混合してポリアミド樹脂組成物４を得、実施例１と同様にしてフィッシュアイ数のカウント、樹脂圧力の変動観察および着色状況の観察を行った。結果を表１〜３に示す。
【００３９】
＜実施例５＞
実施例２と同じ方法で溶融重合と固相重合を行って得たポリアミド（ポリアミド５）２０ｋｇに対して、ステアリン酸カルシウムを３．５ｇ（０．００５８ｍｏｌ）を加えたこと以外は実施例２と同様にしてポリアミド樹脂組成物５を得、実施例１と同様にしてフィッシュアイ数のカウント、樹脂圧力の変動観察および着色状況の観察を行った。結果を表１〜３に示す。
【００４０】
＜実施例６＞
実施例２と同じ方法で溶融重合と固相重合を行って得たポリアミド（ポリアミド６）２０ｋｇに対して、ステアリン酸カルシウムを１７．１ｇ（０．０２８１ｍｏｌ）を加えたこと以外は実施例２と同様にしてポリアミド樹脂組成物６を得、実施例１と同様にしてフィッシュアイ数のカウント、樹脂圧力の変動観察および着色状況の観察を行った。結果を表１〜３に示す。
【００４１】
＜実施例７＞
酢酸ナトリウムを８．００９ｇ（０．０９７６ｍｏｌ）とした以外は実施例３と同様にして溶融重合と固相重合を行って相対粘度が２．６、ｂ＊値が−３．８のポリアミド７を得た。なお、ペレット温度を２００℃で保持した時間は１８分であった。
次いで、実施例３と同様にしてポリアミド樹脂組成物７を得、実施例１と同様にしてフィッシュアイ数のカウント、樹脂圧力の変動観察および着色状況の観察を行った。結果を表１〜３に示す。
【００４２】
＜実施例８＞
酢酸ナトリウムを１２．０１４ｇ（０．１４６５ｍｏｌ）とした以外は実施例３と同様にして溶融重合と固相重合を行って相対粘度が２．６、ｂ＊値が−３．６のポリアミド８を得た。なお、ペレット温度を２００℃で保持した時間は２７分であった。
次いで、実施例３と同様にしてポリアミド樹脂組成物８を得、実施例１と同様にしてフィッシュアイ数のカウント、樹脂圧力の変動観察および着色状況の観察を行った。結果を表１〜３に示す。
【００４３】
＜実施例９＞
攪拌機、分縮器、全縮器、温度計、滴下ロート及び窒素導入管、ストランドダイを備えた内容積５０リットルの反応容器に、精秤したアジピン酸１４２５０ｇ（９７．５ｍｏｌ）、イソフタル酸８５０ｇ（５．１ｍｏｌ）、次亜リン酸ナトリウム８．６２４ｇ（０．０８１４ｍｏｌ）、酢酸ナトリウム４．００４ｇ（０．０４８８ｍｏｌ）を入れ、十分に窒素置換した後、さらに少量の窒素気流下で系内を攪拌しながら１７０℃まで加熱した。これにメタキシリレンジアミン１３９７４ｇ（１０２．６ｍｏｌ）を攪拌下に滴下し、生成する縮合水を系外へ除きながら系内を連続的に昇温した。メタキシリレンジアミンの滴下終了後、内温を２６０℃として４０分反応を継続した。その後、系内を窒素で加圧し、ストランドダイからポリマーを取り出してこれをペレット化し、約２４ｋｇのポリアミドを得た。
次いで、窒素ガス導入管、真空ライン、真空ポンプ、内温測定用の熱電対を設けたジャケット付きのタンブルドライヤーに前記ポリアミドを仕込み、一定速度で回転させつつ、タンブルドライヤー内部を純度が９９容量％以上の窒素ガスで十分に置換した後、同窒素ガス気流下でタンブルドライヤーを加熱し、約１５０分かけてペレット温度を１５０℃に昇温した。ペレット温度が１５０℃に達した時点で系内の圧力を１ｔｏｒｒ以下に減圧した。さらに昇温を続け、約７０分かけてペレット温度を２００℃まで昇温した後、２００℃で３０分保持した。次いで、系内に純度が９９容量％以上の窒素ガスを導入して、タンブルドライヤーを回転させたまま冷却して相対粘度が２．６のポリアミド９を得た。得られたポリアミド９のｂ＊値は０．２であった。
次いで、２０ｋｇのポリアミド９に対して、ステアリン酸カルシウム３．９ｇ（０．００６５ｍｏｌ）を加え、タンブラーで１０分間撹拌混合してポリアミド樹脂組成物９を得た。
次いで、実施例１と同様にしてフィッシュアイ数のカウント、樹脂圧力の変動観察および着色状況の観察を行った。結果を表１〜３に示す。
【００４４】
＜実施例１０＞
次亜リン酸ナトリウムを１２．９５３ｇ（０．１２２０ｍｏｌ）、酢酸ナトリウムを７．００８ｇ（０．０８５４ｍｏｌ）とした以外は実施例９と同様にして溶融重合と固相重合を行って相対粘度が２．６、ｂ＊値が−０．５のポリアミド１０を得た。なお、ペレット温度を２００℃で保持した時間は２７分であった。
次いで、２０ｋｇのポリアミド１０に対して、ステアリン酸カルシウム７．６ｇ（０．０１２６ｍｏｌ）を加え、タンブラーで１０分間撹拌混合してポリアミド樹脂組成物１０を得、実施例１と同様にしてフィッシュアイ数のカウント、樹脂圧力の変動観察および着色状況の観察を行った。結果を表１〜３に示す。
【００４５】
＜比較例１＞
ステアリン酸カルシウムを混合しなかったこと以外は実施例１と同様にしてフィルムを製造し、フィッシュアイ数のカウント、樹脂圧力の変動観察および着色状況の観察を行った。結果を表１に示す。結果を表１〜３に示す。
【００４６】
＜比較例２＞
次亜リン酸ナトリウムを２．５８７ｇ（０．０２４４ｍｏｌ）、酢酸ナトリウムを１．４０２ｇ（０．０１７１ｍｏｌ）とした以外は実施例１と同様にして溶融重合と固相重合を行って相対粘度が２．６、ｂ＊値が３．５のポリアミド１１を得た。なお、ペレット温度を２００℃で保持した時間は４５分であった。
次いで、２０ｋｇのポリアミド１１に対して、ステアリン酸カルシウム３．８ｇ（０．００６２ｍｏｌ）を加え、タンブラーで１０分間撹拌混合してポリアミド樹脂組成物１１を得、実施例１と同様にしてフィッシュアイ数のカウント、樹脂圧力の変動観察および着色状況の観察を行った。結果を表１〜３に示す。
【００４７】
＜比較例３＞
次亜リン酸ナトリウムを４３．１１８ｇ（０．４０６８ｍｏｌ）、酢酸ナトリウムを２３．３６０ｇ（０．２８４８ｍｏｌ）とした以外は実施例１と同様にして溶融重合と固相重合を行って相対粘度が２．６、ｂ＊値が−４．５のポリアミド１２を得た。なお、ペレット温度を２００℃で保持した時間は２０分であった。
次いで、２０ｋｇのポリアミド１２に対して、ステアリン酸カルシウム２９．４ｇ（０．０４８４ｍｏｌ）を加え、タンブラーで１０分間撹拌混合してポリアミド樹脂組成物１２を得、実施例１と同様にしてフィッシュアイ数のカウント、樹脂圧力の変動観察および着色状況の観察を行った。結果を表１〜３に示す。
【００４８】
＜比較例４＞
実施例２と同じ方法で溶融重合と固相重合を行って得たポリアミド（ポリアミド１３）２０ｋｇに対して、ステアリン酸カルシウムを１．８ｇ（０．００２９ｍｏｌ）を加えたこと以外は実施例２と同様にしてポリアミド樹脂組成物１３を得、実施例１と同様にしてフィッシュアイ数のカウント、樹脂圧力の変動観察および着色状況の観察を行った。結果を表１〜３に示す。
【００４９】
＜比較例５＞
実施例２と同じ方法で溶融重合と固相重合を行って得たポリアミド（ポリアミド１４）２０ｋｇに対して、ステアリン酸カルシウム３８．２ｇ（０．０６２９ｍｏｌ）を加えたこと以外は実施例２と同様にしてポリアミド樹脂組成物１４を得、実施例１と同様にしてフィッシュアイ数のカウント、樹脂圧力の変動観察および着色状況の観察を行った。結果を表１〜３に示す。なおポリアミド樹脂組成物１４の押し出し中、樹脂圧力が低下していたため、得られたフィルムの相対粘度を測定したところ、２．４まで粘度が低下していた。また得られたフィルムは実施例２で得られたものと比較して黄色く着色していた。
【００５０】
表１記載のポリアミド形成モノマーの略称は、それぞれ以下のものを表す。
ＭＸＤＡ：メタキシリレンジアミン
ＡＡ：アジピン酸
ＩＡ：イソフタル酸
【００５１】
【表１】
0005200335.tif 000002
【００５２】
【表２】
0005200335.tif 000003
【００５３】
【表３】
0005200335.tif 000004
【００５４】
実施例１〜１０に示したように、本発明のポリアミド樹脂組成物は色調が良好で、フィッシュアイの基となるゲルの少ないものであり、さらに押出中の樹脂圧力は安定していた。一方、ステアリン酸カルシウムを添加しなかった比較例１やその添加量が少なかった比較例４では次亜リン酸ナトリウムの変質に起因するフィルターの目詰まりが発生し、樹脂圧力の経時的な上昇が観察された。またステアリン酸カルシウム量が多い比較例５では押出中にポリアミドの分解が進み、得られたフィルムは黄色く着色し、相対粘度も低下して品質に劣るものであった。ポリアミド中のリン濃度が低い比較例２では次亜リン酸ナトリウムによる着色防止効果とアミド化反応促進効果が小さくなり、反応時間は延びて熱履歴が増え、さらに黄色く着色したものとなった。またポリアミド中のリン濃度が高い比較例３では過剰な次亜リン酸ナトリウムによるポリアミドのゲル化が起こったと推測され、フィッシュアイの多いものであった。